(57)【要約】【課題】内部抵抗を低減し、寿命特性に優れる電気二重層キャパシタ用セパレーターを提供する。【解決手段】融点または熱分解温度が２５０℃以上で、少なくとも一部が繊維径１μｍ以下にフィブリル化された高分子、およびゼオライトを含有する不織布からなることを特徴とする電気二重層キャパシタ用セパレーターである。ゼオライトが、アルミノフォスフェート型であることが好ましい。【選択図】　なし【特許請求の範囲】
【請求項１】
融点または熱分解温度が２５０℃以上で、少なくとも一部が繊維径１μｍ以下にフィブリル化された高分子、およびゼオライトを含有する不織布からなることを特徴とする電気二重層キャパシタ用セパレーター。
【請求項２】
ゼオライトが、アルミノフォスフェート型であることを特徴とする請求項１記載の電気二重層キャパシタ用セパレーター。
【請求項３】
高分子が、パラ系全芳香族ポリアミドであることを特徴とする請求項１記載の電気二重層キャパシタ用セパレーター。
【請求項４】
高分子が、全芳香族ポリエステルであることを特徴とする請求項１記載の電気二重層キャパシタ用セパレーター。
【請求項５】
不織布が、繊度３．３ｄｔｅｘ以下の熱融着性繊維を含有し、該繊維が熱融着してなることを特徴とする請求項１〜４の何れかに記載の電気二重層キャパシタ用セパレーター。
【請求項６】
熱融着性繊維が、融点２００℃以上の成分を芯部に、融点２００℃未満の成分を鞘部に配してなる芯鞘複合繊維であることを特徴とする請求項５記載の電気二重層キャパシタ用セパレーター。
【請求項７】
不織布が、フィブリル化セルロースを含有することを特徴とする請求項１〜６の何れかに記載の電気二重層キャパシタ用セパレーター。
【請求項８】
不織布が、バクテリアセルロースを含有することを特徴とする請求項１〜７の何れかに記載の電気二重層キャパシタ用セパレーター。
【発明の詳細な説明】
【０００１】
【発明の属する技術分野】
本発明は、内部抵抗を低減し、寿命特性に優れる電気二重層キャパシタ用セパレーターに関するものである。
【０００２】
【従来の技術】
近年、大容量電気二重層キャパシタの開発が主流になっており、そのためには電気二重層キャパシタの内部抵抗をさらに低くすることが課題である。内部抵抗を低くするためには、電極材、集電体、電解液などの改良もさることながら、電気二重層キャパシタ用セパレーターの改良も必要であり、内部抵抗を低減する電気二重層キャパシタ用セパレーターが要望されている。また、電気二重層キャパシタを長期間使用する場合にも、経時で内部抵抗が上昇し特性劣化が起こる問題があるため、内部抵抗の上昇を抑えることができ、寿命特性に優れる電気二重層キャパシタ用セパレーターが要望されている。
【０００３】
【発明が解決しようとする課題】
本発明は、従来技術に見られる上記問題点を解決するものである。即ち、本発明の目的は、内部抵抗を低減し、寿命特性に優れる電気二重層キャパシタ用セパレーターを提供することにある。
【０００４】
【課題を解決するための手段】
本発明者らは、上記問題点を解決するため、ゼオライトについて検討を重ねた結果、内部抵抗を低減し、寿命特性に優れる電気二重層キャパシタ用セパレーターを実現できることを見出し、本発明に至ったものである。
【０００５】
即ち本発明は、融点または熱分解温度が２５０℃以上で、少なくとも一部が繊維径１μｍ以下にフィブリル化された高分子、およびゼオライトを含有する不織布からなることを特徴とする電気二重層キャパシタ用セパレーターである。
【０００６】
本発明においては、ゼオライトが、アルミノフォスフェート型であることが好ましい。
【０００７】
本発明においては、高分子が、パラ系全芳香族ポリアミドであることが好ましい。
【０００８】
本発明においては、高分子が、全芳香族ポリエステルであることが好ましい。
【０００９】
本発明においては、不織布が、繊度３．３ｄｔｅｘ以下の熱融着性繊維を含有し、該繊維が熱融着してなることが好ましい。
【００１０】
本発明においては、熱融着性繊維が、融点２００℃以上の成分を芯部に、融点２００℃未満の成分を鞘部に配してなる芯鞘複合繊維であることが好ましい。
【００１１】
本発明においては、不織布が、フィブリル化セルロースを含有することが好ましい。
【００１２】
本発明においては、不織布が、バクテリアセルロースを含有することが好ましい。
【００１３】
【発明の実施の形態】
以下、本発明の電気二重層キャパシタ用セパレーターについて詳細に説明する。
【００１４】
本発明における電気二重層キャパシタとは、対向する２つの電極間に電気二重層を挟んだ形で構成されてなる蓄電機能を有するものである。電気二重層キャパシタの電極としては、一対の分極性電極、一方が分極性電極でもう片方が非分極性電極の組み合わせの何れでも良い。電解液は、水溶液系、有機電解液系の何れでも良い。
【００１５】
本発明に用いられるゼオライトとしては、ｃｈａｂａｚｉｔｅ（Ｃａ２［（ＡｌＯ２）４（ＳｉＯ２）８］・１３Ｈ２Ｏ）、ｍｏｒｄｅｎｉｔｅ（Ｎａ８［（ＡｌＯ２）８（ＳｉＯ２）４０］・２４Ｈ２Ｏ）、ｅｒｉｏｎｉｔｅ（Ｍ４．５［（ＡｌＯ２）９（ＳｉＯ２）２７］・２７Ｈ２Ｏ）、ｃｌｉｎｏｐｔｉｌｏｌｉｔｅ（Ｎａ６［（ＡｌＯ２）６（ＳｉＯ２）３０］・２４Ｈ２Ｏ）などの天然ゼオライト、ゼオライトＡ（Ｎａ１２［（ＡｌＯ２）１２（ＳｉＯ２）１２］・２７Ｈ２Ｏ）、ゼオライトＸ（Ｎａ８６［（ＡｌＯ２）８６（ＳｉＯ２）１０６］・２６４Ｈ２Ｏ）、ゼオライトＹ（Ｎａ５６［（ＡｌＯ２）５６（ＳｉＯ２）１３６］・２５０Ｈ２Ｏ）などのアルミノシリケート型合成ゼオライト、Ｓｉの一部または全部をＰで置換したアルミノフォスフェート型合成ゼオライト、さらにアルミノフォスフェート型のＰやＡｌの一部を他の元素（Ｆｅ、Ｍｇ、Ｃｏ、Ｍｎ、Ｚｎなど）で置換した合成ゼオライトなどが挙げられる。ここで、Ｍは、Ｎａ、Ｋ、Ｃａ、Ｂａなどの金属を指す。アルミノフォスフェート型ゼオライトとしては、例えば、ＡｌＰＯ４−ｎ（ｎは整数）、ＶＰＩ−５、ｃｌｏｖｅｒｉｔｅ、ＪＤＦ−２０などが挙げられるが、これらに限定されるものではない。本発明においては、相対的に親水性に優れ、細孔が大きいアルミノフォスフェート型合成ゼオライトが好ましい。この特性のためアルミノフォスフェート型合成ゼオライトは、電解液との親和性およびイオン交換能に優れており、電解液中のイオン伝導を円滑にしやすい。
【００１６】
ゼオライトは、イオン交換能を有するため、電解液中のイオン伝導を円滑にする作用があり、電気二重層キャパシタの内部抵抗を低減することができる。また、ゼオライトがセパレーター中に保持されていることにより、内部抵抗が経時で上昇しにくくなり、寿命特性に優れる電気二重層キャパシタが得られる。
【００１７】
本発明に用いられるゼオライトの平均粒径は、１０μｍ以下が好ましく、１μｍ以下がより好ましい。１０μｍより大きいと電気二重層キャパシタ用セパレーターから脱落しやすくなる。本発明の電気二重層キャパシタ用セパレーター中のゼオライトの含有量は１％以上が好ましい。含有量が１％未満では、ゼオライトの効果が不十分になりやすい。
【００１８】
本発明における融点または熱分解温度が２５０℃以上の高分子としては、ナイロン６６、芳香族ポリアミド、全芳香族ポリアミド、芳香族ポリエステル、全芳香族ポリエステル、全芳香族ポリエステルアミド、全芳香族ポリエーテル、全芳香族ポリアゾメジン、ポリフェニレンスルフィド（ＰＰＳ）、ポリ−ｐ−フェニレンベンゾビスチアゾール（ＰＢＺＴ）、ポリ−ｐ−フェニレンベンゾビスオキサゾール（ＰＢＯ）、ポリベンゾイミダゾール（ＰＢＩ）、ポリエーテルエーテルケトン（ＰＥＥＫ）、ポリアミドイミド（ＰＡＩ）、ポリイミド、ポリテトラフルオロエチレン（ＰＴＦＥ）などが挙げられ、これら単独でも良いし、２種類以上の組み合わせでも良い。ＰＢＺＴはトランス型、シス型の何れでも良い。これらの中でも、液晶性のためフィブリル化されやすい全芳香族ポリアミド、特にパラ系全芳香族ポリアミドと全芳香族ポリエステルが好ましい。全芳香族ポリエステルは、吸湿率が著しく低い特徴もあり好ましい。
【００１９】
パラ系全芳香族ポリアミドは、ポリ−ｐ−フェニレンテレフタルアミド、ポリ−ｐ−ベンズアミド、ポリ−ｐ−アミドヒドラジド、ポリ−ｐ−フェニレンテレフタルアミド−３，４−ジフェニルエーテルテレフタルアミドなどが挙げられるが、これらに限定されるものではない。
【００２０】
全芳香族ポリエステルは、芳香族ジオール、芳香族ジカルボン酸、芳香族ヒドロキシカルボン酸などのモノマーを組み合わせて、組成比を変えて合成される。例えばｐ−ヒドロキシ安息香酸と２−ヒドロキシ−６−ナフトエ酸との共重合体が挙げられるが、これに限定されるものではない。
【００２１】
本発明における融点または熱分解温度が２５０℃以上の高分子は、少なくとも一部がフィブリル化されてなることが好ましい。本発明におけるフィブリルとは、主に繊維軸と平行な方向に非常に細かく分割された部分を有する繊維状で、少なくとも一部が繊維径１μｍ以下になっている繊維を指す。本発明においては、長さと巾のアスペクト比が２０：１〜１０００００：１の範囲に分布し、カナダ標準形濾水度が０ｍｌ〜５００ｍｌの範囲にある。フィブリルの重量平均繊維長は２ｍｍ以下が好ましい。
【００２２】
高分子のフィブリルを作製する方法としては、例えば、高分子の繊維やペレットを高圧ホモジナイザーやリファイナーなどを用いて処理する方法、不織布を水流交絡処理する方法などが挙げられる。
【００２３】
ここで、高圧ホモジナイザーとは、対象物に少なくとも１０ｋｇ／ｃｍ２以上、好ましくは２００〜１０００ｋｇ／ｃｍ２、さらに好ましくは４００〜１０００ｋｇ／ｃｍ２の圧力を加えてオリフィスを通過させ、急速に減圧、減速させることにより生じる剪断力をもって対象物をフィブリル化することができる装置である。高分子の場合は、この剪断力によって、主として繊維軸と平行な方向に引き裂き、ほぐすような力として与えられ、次第にフィブリル化する。具体的には、高分子の繊維やペレットを長さ５ｍｍ以下、好ましくは３ｍｍ以下に切断したもの、あるいは予めパルプ状にしたものを原料とし、これを水に分散させて懸濁液とする。懸濁液の濃度は質量百分率で最大２５％、好ましくは１〜１０％であり、さらに好ましくは、１〜２％である。この懸濁液を高圧ホモジナイザーに導入し、少なくとも１０ｋｇ／ｃｍ２、好ましくは２００〜１０００ｋｇ／ｃｍ２、さらに好ましくは４００〜１０００ｋｇ／ｃｍ２の圧力を加え、この操作を数回〜数十回繰り返し高圧ホモジナイザーに通過させる。場合によって、界面活性剤など薬品を添加して処理しても良い。
【００２４】
水流交絡処理する場合、水流を噴射するためのノズル直径は１０〜５００μｍの範囲が好ましい。ノズルピッチは１０〜１５００μｍが好ましい。ノズルプレートは、搬送方向に対する直交方向では、搬送中のスラリーの幅をカバーする範囲が必要である。搬送方向では、繊維の種類、坪量、抄紙速度、水圧を考慮して、ノズルヘッドの数を変えて用いることができる。１本のノズルプレート中のノズルの配列は、１列でも良いし、２列以上の複数列でも良い。複数列の場合は、隣接する列の穴を交互に配列した、いわゆる千鳥状でも良いし、隣接する列の穴の位置を揃えたものや変則的であっても良い。本発明の水流交絡処理では、１０ｍｍＨ２Ｏ〜１０００ｍｍＨ２Ｏの範囲で搾水することが好ましい。水流の圧力としては、１０ｋｇ／ｃｍ２〜２００ｋｇ／ｃｍ２の範囲が好ましい。
【００２５】
本発明に用いられる融点または熱分解温度が２５０℃以上で、少なくとも一部が繊維径１μｍ以下にフィブリル化された高分子には、ピンホールの生成を抑制する効果がある。
【００２６】
本発明に用いられる高分子を含有してなる不織布は、高分子を繊維化と同時にシート化したり、繊維化してからシート化して製造される。本発明に用いられる不織布としては、融点または熱分解温度が２５０℃以上の高分子のみからなるものでも良いが、これらの温度が２５０℃未満の有機材料を含有してなるものでも良い。そのような有機材料としては、ナイロン６などのポリアミド、ポリエステル、アクリル、ポリエーテルスルホン（ＰＥＳ）、ポリフッ化ビニリデンが挙げられる。不織布は、ニードルパンチや水流交絡処理されたものでも良い。
【００２７】
本発明の電気二重層キャパシタ用セパレーターは、繊度３．３ｄｔｅｘ以下の熱融着性繊維を含有し、該繊維が熱融着してなることが好ましい。熱融着性繊維としては、熱融着成分として、ポリエステル、アクリル、ポリビニルアルコール、エチレン−ビニルアルコール共重合体、エチレン−酢酸ビニルアルコール共重合体、低融点ポリエステル（変性ポリエステル）などを有する繊維が挙げられる。熱融着性繊維の構造としては、熱融着成分だけからなる単繊維の他に、サイドバイサイド型、芯鞘型、並列多層型、海島型、多重芯型、放射型、中空放射型、モザイク型、星雲型、多芯型、多芯海島型など、熱融着成分と非融着成分の両方を配してなるものも好ましい。セパレーターの均一性を損なわず繊維間の接着力が強くなりやすいものとして芯鞘型や多芯海島型が好ましい。
【００２８】
熱融着性繊維が熱融着することにより、電気二重層キャパシタ用セパレーターの引張強度、突刺強度、引裂強度などの機械的強度が強くなる。融点２００℃以上の非融着成分を芯部に、融点２００℃未満の熱融着成分を鞘部に配してなる芯鞘複合繊維は、芯部の融点が高いため、耐熱性に優れ、好ましい。本発明の電気二重層キャパシタ用セパレーターが熱融着性繊維を含有する場合の含有量としては３％以上が好ましく、ピンホールができない程度にできるだけ多い方が好ましい。
【００２９】
本発明におけるフィブリル化セルロースは、リンターをはじめとする各種パルプ、リント、溶剤紡糸セルロースなどを原料とし、例えば高圧ホモジナイザーを用いて主に繊維軸と平行な方向に分割、微細化されて製造されたもので、少なくとも一部が繊維径１μｍ以下になっており、平均繊維長が２ｍｍ以下、好ましくは１ｍｍ以下のものを指す。高圧ホモジナイザーだけでフィブリル化されたものでも良いが、高圧ホモジナイザーとその他の装置、例えばリファイナー、ビーター、摩砕装置などを組み合わせて処理し、フィブリル化されたものでも良い。
【００３０】
本発明におけるバクテリアセルロースとは、微生物が産生するバクテリアセルロースのことを指す。このバクテリアセルロースは、セルロースおよびセルロースを主鎖とするヘテロ多糖を含むものおよびβ−１、３　β−１、２等のグルカンを含むものである。ヘテロ多糖の場合のセルロース以外の構成成分はマンノース、フラクトース、ガラクトース、キシロース、アラビノース、ラムノース、グルクロン酸等の六炭等、五炭等および有機酸等である。これらの多糖は単一物質で構成される場合もあるが、２種以上の多糖が水素結合などで結合して構成されている場合もあり、何れも利用できる。
【００３１】
本発明におけるバクテリアセルロースを産生する微生物としては、アセトバクター・アセチ・サブスピーシス・キシリナム（Ａｃｅｔｏｂａｃｔｅｒ　ａｃｅｔｉ　ｓｕｂｓｐ．ｘｙｌｉｎｕｍ）ＡＴＣＣ　１０８２１、同パストリアン（Ａ．ｐａｓｔｅｕｒｉａｎ）、同ランセンス（Ａ．ｒａｎｃｅｎｓ）、サルシナ・ベントリクリ（Ｓａｒｃｉｎａ　ｖｅｎｔｒｉｃｕｌｉ）、バクテリウム・キシロイデス（Ｂａｃｔｅｒｉｕｍ　ｘｙｌｏｉｄｅｓ）、ジュードモナス属細菌、アグロバクテリウム属細菌等でバクテリアセルロースを産生するものを利用することができるが、これらに限定されるものではない。
【００３２】
これらの微生物を培養してバクテリアセルロースを生成蓄積させる方法は、細菌を培養する一般的方法に従えば良い。すなわち、炭素源、窒素源、無機塩類、その他必要に応じてアミノ酸、ビタミン等の有機微量栄養素を含有する通常の栄養培地に微生物を接種し、静置または穏やかに通気攪拌を行う。
【００３３】
生成蓄積されたバクテリアセルロースを離解し、水性スラリーとする。離解は回転式の離解機あるいはミキサー等で容易にできる。このようにして得られたバクテリアセルロース離解物は他のセルロースよりも繊維間の結合能力が非常に高いため、少量混合するだけで強度の強い電気二重層キャパシタ用セパレーターを得ることができる。
【００３４】
本発明における電気二重層キャパシタ用セパレーターは、乾式不織布からなるものでも良いが、ピンホールの生成を抑制しやすいことから湿式不織布からなるものが好ましい。湿式不織布は、長網抄紙機、円網抄紙機、傾斜型抄紙機、さらには２種以上を組み合わせたコンビネーションマシンなどを用いて湿式抄紙法により、１層または２層以上の抄合わせで製造される。
【００３５】
湿式抄紙法は、通常、繊維を固形分濃度が０．１〜５％程度になるように分散助剤、増粘剤などを用いて水中に均一に分散してスラリーとし、さらにスラリー中に水を追加し、固形分濃度を０．１〜０．００１％に希釈して希薄水性スラリーとし、これを抄紙機を用いてシート化するものである。
【００３６】
本発明における電気二重層キャパシタ用セパレーターの坪量は、特に制限はないが、５〜５０ｇ／ｍ２が好ましく、１０〜３０ｇ／ｍ２がさらに好ましく用いられる。
【００３７】
本発明における電気二重層キャパシタ用セパレーターの厚みは、特に制限はないが、電気二重層キャパシタが小型化できること、収容できる電極面積を大きくでき容量を稼げる点から薄い方が好ましい。具体的には電気二重層キャパシタ組立時に破断しない程度の強度を持ち、ピンホールが無く、高い均一性を備える厚みとして１０〜３００μｍが好ましく用いられ、２０〜１００μｍがより好ましく用いられる。１０μｍ未満では、電気二重層キャパシタの製造時の短絡不良率が増加するため好ましくない。一方、３００μｍより厚くなると、電気二重層キャパシタに収納できる電極面積が減少するため電気二重層キャパシタの容量が低いものになる。本発明の電気二重層キャパシタ用セパレーターは、厚み調整、強度向上、不純物除去、耐熱寸法安定性付与などの目的に応じて、熱処理、カレンダー処理、熱圧処理などが施される。
【００３８】
【実施例】
以下、実施例により本発明を詳しく説明するが、本発明の内容は実施例に限定されるものではない。
【００３９】
＜フィブリル化セルロース１の作製＞
リンターを初期濃度５％になるように水に分散させ、ダブルディスクリファイナーを用いて１０回繰り返し叩解処理した後、高圧ホモジナイザーを用いて５００ｋｇ／ｃｍ２の条件で２０回繰り返し処理し、平均繊維長０．４ｍｍで少なくとも一部が繊維径１μｍ以下にフィブリル化されたフィブリル化セルロース１を作製した。
【００４０】
実施例１
パラ系全芳香族ポリアミドのフィブリル化繊維６０％、繊度０．１ｄｔｅｘ、繊維長３ｍｍのポリエステル繊維１０％、芯部に融点２５５℃のポリエステルを、鞘部に融点１１０℃の変性ポリエステルを配してなる芯鞘複合繊維（繊度１．１ｄｔｅｘ、繊維長５ｍｍ）２０％、平均粒径１μｍのゼオライトＡを１０％の配合比で、パルパーを用いて分散助剤とともにイオン交換水中に分散させ、所定濃度に希釈して短網抄紙機を用いて湿式抄紙し、坪量１８ｇ／ｍ２、厚み５５μｍの湿式不織布を作製し、これを電気二重層キャパシタ用セパレーター１とした。
【００４１】
実施例２
パラ系全芳香族ポリアミドのフィブリル化繊維６０％、繊度０．５ｄｔｅｘ、繊維長３ｍｍのナイロン６繊維２０％、フィブリル化セルロース１を５％、平均粒径１μｍのゼオライトＡを１５％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター２とした。
【００４２】
実施例３
パラ系全芳香族ポリアミドのフィブリル化繊維６０％、繊度０．３ｄｔｅｘ、繊維長３ｍｍのポリエステル繊維２５％、バクテリアセルロース５％、平均粒径１μｍのゼオライトＡを１０％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター３とした。
【００４３】
実施例４
パラ系全芳香族ポリアミドのフィブリル化繊維６０％、繊度０．５ｄｔｅｘ、繊維長３ｍｍのナイロン６繊維３０％、フィブリル化セルロース１を５％、平均粒径１μｍのアルミノフォスフェート型ゼオライト（ＡｌＰＯ４−８）を５％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター４とした。
【００４４】
実施例５
パラ系全芳香族ポリアミドのフィブリル化繊維６０％、繊度０．３ｄｔｅｘ、繊維長３ｍｍのポリエステル繊維２５％、バクテリアセルロース５％、実施例４で用いたアルミノフォスフェート型ゼオライトを１０％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター５とした。
【００４５】
実施例６
全芳香族ポリエステルのフィブリル化繊維５５％、繊度０．１ｄｔｅｘ、繊維長３ｍｍのポリエステル繊維１５％、芯部に融点２５５℃のポリエステルを、鞘部に融点１１０℃の変性ポリエステルを配してなる芯鞘複合繊維（繊度１．７ｄｔｅｘ、繊維長５ｍｍ）２０％、平均粒径１μｍのゼオライトＡを１０％の配合比で、パルパーを用いて分散助剤とともにイオン交換水中に分散させ、所定濃度に希釈して傾斜型抄紙機を用いて湿式抄紙し、坪量１８ｇ／ｍ２、厚み５５μｍの湿式不織布を作製し、これを電気二重層キャパシタ用セパレーター６とした。
【００４６】
実施例７
全芳香族ポリエステルのフィブリル化繊維５５％、繊度０．１ｄｔｅｘ、繊維長３ｍｍのポリエステル繊維１７％、繊度０．４ｄｔｅｘ、繊維長３ｍｍのポリエステル繊維１８％、フィブリル化セルロース１を７％、実施例４で用いたアルミノフォスフェート型ゼオライトを３％の配合比で、パルパーを用いて分散助剤とともにイオン交換水中に分散させ、所定濃度に希釈して長網抄紙機を用いて湿式抄紙し、坪量１８ｇ／ｍ２、厚み５５μｍの湿式不織布を作製し、これを電気二重層キャパシタ用セパレーター７とした。
【００４７】
実施例８
全芳香族ポリエステルのフィブリル化繊維６０％、繊度０．３ｄｔｅｘ、繊維長３ｍｍのポリエステル繊維２５％、バクテリアセルロース５％、平均粒径１μｍのゼオライトＸを１０％の配合比で、パルパーを用いて分散助剤とともにイオン交換水中に分散させ、所定濃度に希釈して長網抄紙機を用いて湿式抄紙し、坪量１８ｇ／ｍ２、厚み５５μｍの湿式不織布を作製し、これを電気二重層キャパシタ用セパレーター８とした。
【００４８】
実施例９
ポリイミドのフィブリル化繊維５５％、繊度０．０８ｄｔｅｘ、繊維長３ｍｍのナイロン６繊維２０％、芯部に融点２５５℃のポリエステルを、鞘部に融点１１０℃のポリエステルを配してなる芯鞘複合繊維（繊度３．３ｄｔｅｘ、繊維長５ｍｍ）２０％、実施例４で用いたアルミノフォスフェート型ゼオライトを５％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター９とした。
【００４９】
実施例１０
ポリイミドのフィブリル化繊維６０％、繊度０．５ｄｔｅｘ、繊維長３ｍｍのナイロン６繊維２５％、フィブリル化セルロース１を５％、平均粒径１μｍのゼオライトＹを１０％の配合比で、パルパーを用いて分散助剤とともにイオン交換水中に分散させ、所定濃度に希釈して傾斜型抄紙機を用いて湿式抄紙し、坪量１８ｇ／ｍ２、厚み５５μｍの湿式不織布を作製し、これを電気二重層キャパシタ用セパレーター１０とした。
【００５０】
比較例１
パラ系全芳香族ポリアミドのフィブリル化繊維５５％、繊度０．１ｄｔｅｘ、繊維長３ｍｍのポリエステル繊維２０％、芯部に融点２５５℃のポリエステルを、鞘部に融点１１０℃の変性ポリエステルを配してなる芯鞘複合繊維（繊度１．１ｄｔｅｘ、繊維長５ｍｍ）２５％の配合比で、パルパーを用いて分散助剤とともにイオン交換水中に分散させ、所定濃度に希釈して短網抄紙機を用いて湿式抄紙し、坪量１８ｇ／ｍ２、厚み５５μｍの湿式不織布を作製し、これを電気二重層キャパシタ用セパレーター１１とした。
【００５１】
比較例２
全芳香族ポリエステルのフィブリル化繊維５５％、繊度０．１ｄｔｅｘ、繊維長３ｍｍのポリエステル繊維２０％、芯部に融点２５５℃のポリエステルを、鞘部に融点１１０℃の変性ポリエステルを配してなる芯鞘複合繊維（繊度１．７ｄｔｅｘ、繊維長５ｍｍ）２５％の配合比で、パルパーを用いて分散助剤とともにイオン交換水中に分散させ、所定濃度に希釈して傾斜型抄紙機を用いて湿式抄紙し、坪量１８ｇ／ｍ２、厚み５５μｍの湿式不織布を作製し、これを電気二重層キャパシタ用セパレーター１２とした。
【００５２】
比較例３
ポリイミドのフィブリル化繊維５５％、繊度０．０８ｄｔｅｘ、繊維長３ｍｍのナイロン６繊維２０％、芯部に融点２５５℃のポリエステルを、鞘部に融点１１０℃のポリエステルを配してなる芯鞘複合繊維（繊度３．３ｄｔｅｘ、繊維長５ｍｍ）２５％の配合比で、パルパーを用いて分散助剤とともにイオン交換水中に分散させ、所定濃度に希釈して円網抄紙機を用いて湿式抄紙し、坪量１８ｇ／ｍ２、厚み５５μｍの湿式不織布を作製し、これを電気二重層キャパシタ用セパレーター１３とした。
【００５３】
比較例４
パラ系全芳香族ポリアミドのフィブリル化繊維５５％、繊度０．１ｄｔｅｘ、繊維長３ｍｍのポリエステル繊維１５％、芯部に融点２５５℃のポリエステルを、鞘部に融点１１０℃の変性ポリエステルを配してなる芯鞘複合繊維（繊度１．１ｄｔｅｘ、繊維長５ｍｍ）２５％、平均粒径１μｍのＥガラス５％の配合比で、パルパーを用いて分散助剤とともにイオン交換水中に分散させ、所定濃度に希釈して短網抄紙機を用いて湿式抄紙し、坪量１８ｇ／ｍ２、厚み５５μｍの湿式不織布を作製し、これを電気二重層キャパシタ用セパレーター１４とした。
【００５４】
＜電気二重層キャパシタ１〜１４の作製＞
電極活物質として活性炭８５％、導電材としてカーボンブラック７％、結着材としてポリテトラフルオロエチレン８％を混練して厚み０．２ｍｍのシート状電極を作製した。これを厚み５０μｍのアルミニウム箔の両面に導電性接着剤を用いて接着させ、圧延して電極を作製した。この電極を正極および負極として用いた。電気二重層キャパシタ用セパレーター１〜１４を正極と負極の間に介して積層し、巻回機を用いて渦巻き型に巻回して渦巻き型素子を作製した。正極側および負極側の最外層には何れもセパレーターを配した。この渦巻き型素子をアルミニウム製ケースに収納した。次いで、ケースに取り付けられた正極端子および負極端子に正極リードおよび負極リードを溶接した後、電解液注液口を残してケースを封口した。この素子を収納したケースごと２００℃に３時間加熱し乾燥処理した。これを室温まで放冷した後、ケース内に電解液を注入し、注液口を密栓して電気二重層キャパシタ１〜１４を作製した。電解液には、プロピレンカーボネートに１．５ｍｏｌ／ｌになるように（Ｃ２Ｈ５）３（ＣＨ３）ＮＢＦ４を溶解させたものを用いた。
【００５５】
上記の電気二重層キャパシタ用セパレーター１〜１４、電気二重層キャパシタ１〜１４について、下記の試験方法により測定し、その結果を下記表に示した。
【００５６】
＜突刺強度＞
各セパレーター試料の面に直角に、直径１ｍｍで先端にＲをつけた針を１ｍｍ／ｓの速度で降ろしていき、セパレーターを貫通したときの荷重を突刺強度とし、２０カ所の平均値を求め、下記表１に示した。
【００５７】
＜内部抵抗＞
電気二重層キャパシタ１〜１４に２０ｍＡ／ｃｍ２の直流電流を印加して２．５Ｖまで充電した後、電流印加を止めて１時間経過後の電気二重層キャパシタ電圧を測定し、２．５Ｖからの差、すなわち電圧降下を求め、これを充電電流で除した値を内部抵抗とし、下記表１に示した。
【００５８】
＜抵抗上昇率＞
キャパシタ１〜１４に４５℃で２．５Ｖを印加し続け、２０００時間後のキャパシタ抵抗を測定し、０時間のときの抵抗値で除して、抵抗上昇率（％）を算出し、下記表１に示した。抵抗上昇率が小さいほど、寿命特性に優れることを意味する。
【００５９】
【表１】
2004014592.tif 000002
【００６０】
評価：
表１から明らかなように、実施例１〜１０で作製した電気二重層キャパシタ用セパレーターは、ゼオライトを含有するため、該セパレーターを具備してなる電気二重層キャパシタは内部抵抗が低く、寿命特性に優れていた。特に実施例４、５、７、９で作製した電気二重層キャパシタ用セパレーターは、アルミノフォスフェート型ゼオライトを含有してなるため、少ない配合量でも該セパレーターを具備してなる電気二重層キャパシタは、内部抵抗が低く、寿命特性に優れていた。
【００６１】
実施例２〜５、７、８、１０で作製した電気二重層キャパシタ用セパレーターは、フィブリル化セルロースまたはバクテリアセルロースを含有してなるため、これらのセルロースを含有しない場合よりも突刺強度が強く優れていた。
【００６２】
一方、比較例１〜４で作製した電気二重層キャパシタ用セパレーターは、ゼオライトを含有しないため、該セパレーターを具備してなる電気二重層キャパシタは内部抵抗がやや高く、寿命特性で劣っていた。